(57)【要約】【課題】本発明は優れた耐湿熱性を有するα−シアノアクリレート系接着剤組成物を提供する。【解決手段】必須成分として（Ａ）α−シアノアクリレート、（Ｂ）（メタ）アクリロイル基を有する多官能性化合物、（Ｃ）クメン（１−メチル１−エチルベンゼン）の含有量が５重量％未満のクメンハイドロパーオキサイド、を含有するシアノアクリレート系接着剤組成物である。本発明は前記（Ｂ）成分が（Ｂｌ）トリメチロールプロパントリ（メタ）アクリレート、であるとさらに好ましいものとなる。【選択図】なし【特許請求の範囲】
【請求項１】
必須成分として（Ａ）α−シアノアクリレート、（Ｂ）（メタ）アクリロイル基を有する多官能性化合物、（Ｃ）クメン（１−メチル１−エチルベンゼン）の含有量が５重量％未満のクメンハイドロパーオキサイド、を含有するシアノアクリレート系接着剤組成物。
【請求項２】
前記（Ｂ）成分が（Ｂ１）トリメチロールプロパントリ（メタ）アクリレート、である請求項１に記載のシアノアクリレート系接着剤組成物。
【請求項３】
前記（Ａ）成分と（Ｂ）成分の合計量に対して、（Ｂ）成分を１〜５０重量％、前記（Ａ）成分と（Ｂ）成分の合計量１００重量部に対して（Ｃ）成分を０．０１〜１０重量部含有する請求項１または２に記載のシアノアクリレート系接着剤組成物。
【請求項４】
前記（Ａ）成分がエチル−α−シアノアクリレートである請求項１〜３に記載のシアノアクリレート系接着剤組成物。
【発明の詳細な説明】
【技術分野】
【０００１】
本発明は、金属、ゴム、プラスチック等幅広い用途の瞬間接着に使用されるα−シアノアクリレート系接着剤に関し、特に高温多湿の条件下における耐湿熱性および耐薬品性に優れるシアノアクリレート系接着剤組成物に関するものである。
【背景技術】
【０００２】
α−シアノアクリレート系接着剤は被着体表面に吸着されている微量の水分により急速にアニオン重合して、被着体同士を短時間で極めて強固に接着させることから、一液常温硬化型の瞬間接着剤として、金属、プラスチック、ゴム、木材などの接着に広く利用されている。
【０００３】
α−シアノアクリレート系接着剤は一般的に耐湿性・耐水性が悪く、特に水回り用途では使用が難しいという欠点があった。その理由として、α−シアノアクリレート系接着剤硬化物自体が水やアルカリ性溶媒などによって分解することや、硬化物の柔軟性が乏しいために接着時に硬化歪みを生じやすく、外部応力や内部応力に対する緩和作用が乏しいことから、高湿熱下においては接着界面に及ぶ影響が大きいことなどがあげられる。しかし、１液、常温で湿気により迅速に硬化すると言うメリットは捨てがたく、生産性が良好で優れた耐湿性・耐水性を示すα−シアノアクリレート系接着剤が望まれている。
【０００４】
接着時に生じる内部応力、又は接着後に外部から加わる外部応力を緩和する手法としては、可撓性を付与する目的で飽和共重合ポリエステルを配合するもの（特許文献１）、アクリロニトリルブタジエン共重合体を配合するもの（特許文献２）などが報告されている。ただこれらの系では柔軟性付与剤がシアノアクリレート硬化物中に分散して存在するだけであり、シアノアクリレート硬化物自体の劣化を防ぐものではないため、高湿熱環境下において満足する耐湿熱性を有するとは言い難い。
【０００５】
また、これらとは別にα−シアノアクリレート系接着剤に特定のアクリルモノマーを配合することで、硬化物そのものの耐湿熱性を向上させる手法が報告されている。まず、Ｃ１〜Ｃ４のアルキルもしくはアルコキシ（メタ）アクリレートを添加したα−シアノアクリレート系接着剤が特許文献３で報告されている。しかしながら、これでも十分な耐湿熱性を示すものではなかった。その後、特許文献４及び特許文献５には、ジペンタエリスリトール残基を含む３官能以上のアクリレートをシアノアクリレートに添加することが報告されている。これらの発明では、ＥＰＤＭやクロロプレンゴムに対する耐湿熱接着性について報告しているが、いずれも７０℃９５％ＲＨ７２時間と比較的短時間の促進試験の結果であり、高湿熱下および水回り用途において十分な耐湿熱性を有するかと言うとやや疑問が残る。また、これらの発明で実施されている３官能以上のアクリレートは、３官能若しくは６官能のアクリレートのみである。
【０００６】
さらに、特許文献６にはα−シアノアクリレートに特定の（メタ）アクリレートを添加することにより、優れた耐湿熱性を示したものが開示されている。しかし、これは初期値からの低下率すなわち耐湿熱保持率をみると必ずしも充分とは言えなかった。
【先行技術文献】
【特許文献】
【０００７】
【特許文献１】特開昭６３−２８４２７９号公報
【特許文献２】特開平７−５３９２４号公報
【特許文献３】特開昭５８−１８５６６６号公報
【特許文献４】特開平６−１４５６０５号公報
【特許文献５】特開平６−１４５６０６号公報
【特許文献６】ＷＯ２００６／０９８４３８号公報
【発明の概要】
【発明が解決しようとする課題】
【０００８】
本発明は鉄／鉄の接着はもちろんのこと、ＳＥＢＳ、ＥＰＤＭ、クロロプレンゴムなどの合成ゴム・エラストマーの接着、鉄／合成ゴムの異種材質の接着等幅広い用途において、優れた耐湿熱性を有し、かつ、耐薬品性にも優れ、さらに初期値からの低下率すなわち耐湿熱保持率も優れたα−シアノアクリレート系接着剤組成物を提供することを目的とする。
【課題を解決するための手段】
【０００９】
上記課題を解決するために鋭意検討した結果、α−シアノアクリレートに（メタ）アクリレート及び特定の過酸化物を含有するα−シアノアクリレート組成物が非常に優れた耐湿熱性を示すことを見いだし、本発明に至った。本発明の耐湿熱性とは高温多湿の条件下での耐劣化性が良いという意味である。
【００１０】
即ち、本発明では必須成分として（Ａ）α−シアノアクリレート、（Ｂ）（メタ）アクリロイル基を有する多官能性化合物、（Ｃ）クメン（１−メチル１−エチルベンゼン）の含有量が５重量％未満のクメンハイドロパーオキサイドを含有するシアノアクリレート系接着剤組成物により前記課題を解決した。
【００１１】
本発明は、好ましい態様として、上記（Ｂ）成分が（Ｂｌ）トリメチロールプロパントリアクリレートである組成物、つまり、
（Ａ）α−シアノアクリレート、
（Ｂｌ）トリメチロールプロパントリ（メタ）アクリレート、
（Ｃ）クメン（１−メチル１−エチルベンゼン）の含有量が５重量％未満のクメンハイドロパーオキサイド、を含有するシアノアクリレート系接着剤組成物を提供する。本態様の組成物は非常に優れた耐湿熱性を示すため好ましい。
【発明の効果】
【００１２】
この発明によるシアノアクリレート系接着剤組成物は、優れた耐湿熱性を示し、且つ、適当な柔軟性を有しており、さらには、酸性雰囲気、アルカリ性雰囲気、沸騰水、ガソリンなどに対しても十分な耐性がある。これにより、従来の瞬間接着剤では困難であった水回り用途や高湿環境下での用途、あるいは特殊環境下での使用など用途範囲が広がり、大いに工程短縮・コストダウンなど工業的に貢献するものである。
【発明を実施するための形態】
【００１３】
以下、本発明を詳細に説明する。本発明に用いられるα−シアノアクリレート（（Ａ）成分）の種類としては、従来から公知のα−シアノアクリレートが使用可能である。具体的には、メチルーα−シアノアクリレート、エチルーα−シアノアクリレート、プロピルーα−シアノアクリレート、ブチルーα−シアノアクリレート、シクロへキシルーα−シアノアクリレート等のアルキル及びシクロアルキルーα−シアノアクリレート、アリルーα−シアノアクリレート、メタリルーα−シアノアクリレート、シクロへキセニルーα−シアノアクリレート等のアルケニル及びシクロアルケニルーα−シアノアクリレート、プロパンギルーα−シアノアクリレート等のアルキニルーα−シアノアクリレート、フェニルーα−シアノアクリレート、トルイルーα−シアノアクリレート等のアリールーα−シアノアクリレート、ヘテロ原子を含有するメトキシエチルーα−シアノアクリレート、エトキシエチルーα−シアノアクリレート、フルフリルーα−シアノアクリレート、ケイ素を含有するトリメチルシリルメチルーα−シアノアクリレート、トリメチルシリルエチルーα−シアノアクリレート、トリメチルシリルプロピルーα−シアノアクリレート、ジメチルビニルシリルメチルーα−シアノアクリレート等があげられる。この中でも性能的、コスト的な理由からエチルーα−シアノアクリレートが最も好ましい。
【００１４】
本発明に用いられる（メタ）アクリレート成分（（Ｂ）成分）は、分子内に２つ以上の（メタ）アクリロイル基を有するものであればその効果が認められる。また、本発明をより特徴づけるためには（メタ）アクリロイル基を分子内に３個以上有する多官能性化合物とすることが有効である。３官能（メタ）アクリレート化合物の具体例としては、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレート、エトキシ化イソシアヌル酸トリ（メタ）アクリレート等が挙げられる。４官能（メタ）アクリレート化合物の具体例としては、ジトリメチロールプロパンテトラ（メタ）アクリレート、ペンタエリスリトールテトラ（メタ）アクリレート、エトキシ化ペンタエリスリトールテトラ（メタ）アクリレート、プロポキシ化ペンタエリスリトールテトラ（メタ）アクリレート、等が挙げられる。５官能以上の（メタ）アクリレート化合物の具体例としては、ペンタエリスリトールヘキサ（メタ）アクリレート、ジペンタエリスリトールヘキサ（メタ）アクリレート、ジペンタエリスリトールモノヒドロキシペンタ（メタ）アクリレート、カプロラクトン変性ジペンタエリスリトールヘキサ（メタ）アクリレート等が挙げられる。この他にも（メタ）アクリロイル基を分子内に３個以上有するウレタン（メタ）アクリレート、エポキシ（メタ）アクリレートを用いることができる。これらの中でも、（Ｂ１）トリメチロールプロパントリ（メタ）アクリレートが耐湿性を向上させるために特に好適に用いられる。
【００１５】
上記（Ｂ）成分の配合量は、（Ａ）成分（Ｂ）成分の合計量に対し１〜５０重量％となるように使用されることが適当であり、好ましくは５〜４０重量％であり、更に好ましくは１０〜３０重量％である。（Ｂ）成分の添加量が１重量％未満であると良好な耐湿熱性が発現せず、また５０重量％を超えると硬化不良及び強度低下をきたす傾向がある。
【００１６】
本発明に用いられる（Ｃ）成分はクメン（１−メチル１−エチルベンゼン）の含有量が５重量％未満のクメンハイドロパーオキサイドである。クメン（１−メチル１−エチルベンゼン）はクメンハイドロパーオキサイドの製造過程における残留クメンである。有機過酸化物として商業的に入手できる原料は当該残留クメンを含有しているものが多く、本願発明では当該残留クメンの含有量が５重量％未満であることが必要である。クメンの残留分が５重量％を超えると、重合度の低下に起因すると思われる耐湿熱性が損なわれ、耐湿試験後の接着性が著しく低下する。総じて残留クメンの含有量が少ないほど優れた耐湿性を発揮する。
【００１７】
本発明の（Ｃ）成分の具体例としては、クメンハイドロパーオキサイド（ＴＲＩＧＯＮＯＸ  Ｋ−９０：アクゾノベル社製）が挙げられる。
【００１８】
上記（Ｃ）成分の配合量は、（Ａ）（Ｂ）成分の合計量１００重量部に対し、０．０１〜１０重量％で使用されることが適当であり、より好ましくは０．０５〜５重量部である。さらに好ましくはさらに好ましくは、０．５〜２．０重量部である。（Ｃ）成分の添加量が０．０１重量部未満であると硬化性が悪くなる傾向があり、また１０重量部を越えると保存安定性の低下を来す。また、耐湿熱性も劣化する。
【００１９】
また、この発明の効果を損なわない限り、更に下記の成分のうち１つあるいは複数の成分を本発明の組成物に加えても良い。
（１）アニオン重合禁止剤
（２）ラジカル重合禁止剤
（３）芳香族電子系配位子を含有する周期律表第８族遷移金属メタロセン化合物
（４）分子内開裂型光ラジカル開始剤
（５）増粘剤
（６）硬化促進剤、タフナー及び熱安定剤のような特定添加物
（７）香料、染料、顔料等
【００２０】
（１）アニオン重合禁止剤は、組成物の貯蔵安定性を増大させるために加えられる。既知の禁止剤の例として、二酸化硫黄、三酸化硫黄、酸化窒素、メタンスルホン酸、フッ化ホウ素、フッ化水素やｐ−トルエンスルホン酸等があげられる。
【００２１】
（２）ラジカル重合禁止剤の例としては、キノン、ヒドロキノン、ｔ−ブチルカテコール、ｐ−メトキシフェノール等があげられる。
【００２２】
（３）芳香族電子系配位子を含有する周期律表第８族遷移金属メタロセン化合物の具体例としては、遷移金属が鉄であるフェロセン、オスミウムであるオスモセン、ルテニウムであるルテノセン、コバルトであるコバルセン、ニッケルであるニッケルセンを始めとする周期律第ＶＩＩＩ族遷移金属からなるメタロセン化合物を挙げることが出来る。これらの中でも、フェロセン或いはその誘導体が好ましい。また、特開２００３−２７７４２２号公報に記載される芳香族電子系配位子を有する周期律表第ＶＩＩＩ族の遷移金属メタロセン化合物が使用できる。これらの中で好ましい化合物としては、フェロセン、エチルフェロセン、ｎ−ブチルフェロセン、ベンゾイルフェロセン、アセチルフェロセン、ｔ−アミルフェロセン、１，１’−ジメチルフェロセン、１，１’−ジーｎ−ブチルフェロセン、１，１’−ジベンゾイルフェロセン、１，１’−ジ（アセチルシクロペンタジェニル）アイロン、ビス（ペンタメチルシクロペンタジェニル）アイロン、ビス（シクロペンタジェニル）オスミウム、ビス（ペンタメチルシクロペンタジェニル）オスミウム、ビス（シクロペンタジェニル）ルテニウム、ビス（ペンタメチルシクロペンタジェニル）ルテニウムであり、この中でより好ましいのはフェロセン、エチルフェロセン、ｎ−ブチルフェロセン、ベンゾイルフェロセンである。
【００２３】
（４）分子内開裂型光ラジカル開始剤の例としては、下記（イ）〜（ホ）の光開始剤が挙げられ、これらを１種単独で、あるいは数種を混合して使用することができる。（イ）アセトフェノン系光開始剤として、４−フエノキシジクロロアセトフェノン、４−ｔ−ブチル−ジクロロアセトフェノン、４−ｔ−ブチルトリクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロへキシルフェニルケトン、２−メチル−１−（４−（メチルチオ）フェニル）−２−モルホリノプロパン−１−オン、２−ベンジル−２−ジメチルアミノ−１−（４−モルフォリノフェニル）−ブタノン−１、２，２−ジメトキシ−２−フェニルアセトフェノンなどが挙げられる。
（ロ）ベンゾイン系光開始剤として、ベンゾイン、ベンゾインメチルエーテル、ベンゾインエチルエーテル、ベンゾインイソプロピルエーテル、ベンゾインイソブチルエーテル、ベンジルメチルケタールなどが挙げられる。
（ハ）アシルフォスフィンオキサイド系光開始剤として、メチルイソブチロイルーメチルホスフィネート、メチルイソブチロイル−フェニルホスフィネート、２，４，６−トリメチルベンゾイルフェニルエトキシホスフィンオキサイド、２，４，６−トリメチルベンゾイルジフェニルホスフィンオキサイドなどが挙げられる。
（ニ）ビスアシルフォスフィンオキサイド系光開始剤として、ビス（２，４，６−トリメチルベンゾイル）フェニルホスフィンオキサイド、ビス（２，６−ジメトキシベンゾイル）−２，４，４−トリメチルペンチルホスフィンオキサイドなどが挙げられる。
（ホ）その他の光開始剤として、ビス（η５−２，４−シクロペンタジェン−１−イル）−ビス（２，６−ジフルオロー３−（１Ｈ−ピロールー１−イル）−フェニル）チタニウム、α−アシロキシムエステル、メチルフェニルグリオキシレート、３，３’，４，４’−テトラ（ｔ−ブチルパーオキシカルポニル）ベンゾフェノン、２，２’−アゾビス（２−メチルプチロニトリル）などが挙げられる。
これらの中でより好ましいのは２，４，６−トリメチルベンゾイルフェニルエトキシホスフィンオキサイド、２，４，６−トリメチルベンゾイルジフェニルホスフィンオキサイド、ビス（２，４，６−トリメチルベンゾイル）フェニルホスフィンオキサイド、ビス（２，６−ジメトキシベンゾイル）−２，４，４−トリメチルペンチルホスフィンオキサイドである。２，４，６−トリメチルベンゾイルフェニルエトキシホスフィンオキサイド及び２，４，６−トリメチルベンゾイルジフェニルホスフィンオキサイドはそれぞれ「ルシリンＴＰＯ−Ｌ」、「ルシリンＴＰＯ」としてＢＡＳＦ社より市販されている。
ビス（２，４，６−トリメチルベンゾイル）フェニルホスフィンオキサイドは「Ｉｒｇａｃｕｒｅ８１９」、ビス（２，６−ジメトキシベンゾイル）−２，４，４−トリメチルペンチルホスフィンオキサイドは「Ｉｒｇａｃｕｒｅ１７００」としてチバ・スペシャルテイ・ケミカルズ社より市販されている。なお「Ｉｒｇａｃｕｒｅ１７００」は２−ヒドロキシ−２−メチル−１−フェニル−１−オンとビス（２，６−ジメトキシベンゾイル）−２，４，４−トリメチルペンチルホスフィンオキサイドの７５：２５の混合物である。
【００２４】
（５）増粘剤は組成物の粘度を増大させるために加えられる。増粘剤の例として、ポリ（メチル）メタクリレート、メタクリレートタイプ共重合体、アクリル系ラバー  、セルロース誘導体、ポリビニルアセテート及びポリ（α−シアノアクリレート）等があげられる。この中でも分子量が１０万〜４０万（ｇ／ｍｏｌ）のポリ（メチル）メタクリレートを使用すると糸引きも少なく増粘することができ、より好ましい。
【００２５】
また、通常の多くの重合体添加剤もまた強靭化のために加えられる。その例として、特公平４−７５２６８号公報に記載されるようなアクリル系エラストマー（ゴム）、アクリロニトリル共重合体エラストマー（ゴム）、フルオロエラストマー及び微細シリカフィラー等の充填剤があげられる。また、微細シリカフィラーについてはあらかじめシリカフィラーを分散させている（Ｂ）成分、多官能（メタ）アクリレートを用いることで、粘度を上昇させ過ぎずに樹脂強度を向上させることも可能である。この中でもアクリルゴムを使用すると耐衝撃性、耐はく離性が向上し、より好ましい。
【００２６】
（６）硬化促進剤の例としては、ポリエチレングリコール誘導体、クラウンエーテル及びその誘導体、カリックスアレーン誘導体、チアカリックスアレーン誘導体などがあげられる。
【００２７】
上記した各種添加剤の添加量は、本発明の効果を損なわない程度に任意量を添加すればよい。例えば上記したポリ（メチル）メタクリレート、メタクリレートタイプ共重合体などの増粘剤や、アクリル系エラストマー（ゴム）、アクリロニトリル共重合体エラストマー（ゴム）などのエラストマー類、微細シリカフィラー等の充填剤は、（Ａ）成分と（Ｂ）成分の合計量１００重量部に対して１〜５０重量部の範囲で比較的多量に添加でき、また硬化促進剤などは極少量の添加で有効に作用する場合もある。
【００２８】
また、難接着材料として知られるポリエチレン、ポリプロピレン、ポリフルオロエチレン、ポリアセタールの非極性又は高結晶性プラスチック、更に軟質ポリ塩化ビニル、シリコンゴム、ＥＰＤＭ、ＳＥＢＳなど非極性又は可塑剤が大量に配合されているゴムを接着する際にはプライマーと呼ばれる接着界面の仲介物質を使用することにより接着性を著しく向上させることができる。これは本発明の接着剤組成物においても同様である。一般的なプライマー成分としてはアルミニウムアルコラート及びアルミニウムキレート塩、ビリジン系化合物、ルチジン、第３級アミン、ホスフィン及びホスファイト系化合物、アルデヒドアニリン系化合物、アミジン化合物、イミダゾール誘導体、有機含窒化合物と無機塩基性化合物を併用する方法などが知られており、これらの化合物を溶媒等に溶解または分散して、被着体の一方若しくは両方の表面に予め塗布しプライマー層を形成するようにして用いる。更に、ラジカル重合を促進させる目的で上記プライマーに過酸化物を添加して使用しても良い。
【００２９】
本発明の好ましい態様において、上記シアノアクリレート系接着剤組成物を構成する（Ｂ）成分はアクリロイル基及びメタクリロイル基を分子内に３個有する、トリメチロールプロパントリ（メタ）アクリレート（Ｂｌ）である。中でも、トリメチロールプロパントリアクリレートが最も好ましい。
【００３０】
（Ｂｌ）成分の配合量は、上記（Ｂ）成分の配合量と同様、（Ａ）成分と（Ｂｌ）成分の合計量（１００重量％）に対し、１〜５０重量％となるように使用されることが適当であり、好ましくは５〜４０重量％、更に好ましくは１０〜３０重量％である。
【００３１】
本態様に基づくシアノアクリレート系接着剤組成物は、（Ｂ）成分として他の化合物を
用いた場合に比べて、優れた耐湿熱性を示すため好ましい。
【実施例】
【００３２】
以下に実施例及び比較例をあげて本発明を説明するが、本発明はこれら実施例により何ら限定されるものではない。
【００３３】
表１に示す配合割合にてそれぞれα−シアノアクリレート系接着剤組成物を調製した（実施例１〜７及び比較例１〜５）。次に、それぞれの組成物の特性を下記に示す試験方法を用いて評価した。その結果を表１に示す。ただし、表中、各種略号は次のことを意味する。「ＥＣＡ」は、エチル−α−シアノアクリレートである。「Ａ−ＴＭＰＴ」はトリメチロールプロパントリアクリレート（新中村化学工業社製：ＮＫエステル  Ａ−ＴＭＰＴ）である。「ＡＤ−ＴＭＰ」はジトリメチロールプロパンテトラアクリレート（新中村化学工業社製：ＮＫエステル  ＡＤ−ＴＭＰ）である。「Ａ−ＤＰＨ」はジペンタエリスリトールヘキサアクリレート（新中村化学工業社製：ＮＫエステル  Ａ−ＤＰＨ）である。「Ｋ−９０」はクメン（１−メチル１−エチルベンゼン）の含有量が１．５重量％のクメンハイドロパーオキサイドである。「Ｋ−８０」はクメン（１−メチル１−エチルベンゼン）の含有量が１０重量％のクメンハイドロパーオキサイドである。尚、表１の配合表に記載された配合量は全て重量部である。
【００３４】
ＳＵＳ３０４（ステンレス鋼）／ＳＵＳ３０４の引張せん断接着強度試験はＪＩＳ  Ｋ−６８６１に準じて行った。試験片は脱脂した１００×２５×１．６ｍｍのＳＵＳ３０４を用い、接着部（１０×２５ｍｍ）を＃２４０のサンドペーパーにて研磨後洗浄し、それぞれ実施例１〜７、比較例１〜５にて調製した接着剤にて試験片を接着、クリップにて固定し、２３±２℃、５５±５％ＲＨの環境下に７２時間放置し接着した。この時の接着強度を「初期」とした。更にこの接着試験片を８０℃９５％ＲＨ５００時間及び１，０００時間エージングした後、２３±２℃、５５±５％ＲＨの環境下に２４時間放置後、引張せん断接着強さを測定した結果が「耐湿試験後５００ｈ」及び「耐湿試験後１０００ｈ」欄に記載された値である。引張速度は毎分１０ｍｍである。
【００３５】
【表１】
2010059405.tif 000002
【００３６】
実施例１〜７は８０℃９５％ＲＨ５００時間と過酷な条件に暴露しても良好な耐湿熱性を有することがわかる。実施例１〜５から（Ｂ）成分としてトリメチロールプロパントリ（メタ）アクリレートを使用すると８０℃９５％ＲＨ１０００時間においても優れた耐湿熱性を有することがわかる。一方、比較例１〜５によりクメン（１−メチル１−エチルベンゼン）の含有量が５重量％以上のクメンハイドロパーオキサイドを使用した場合は、耐湿熱性が経時により低下し、また比較例５により、クメン（１−メチル１−エチルベンゼン）の含有量が５重量％未満のクメンハイドロパーオキサイドを使用しても（Ｂ）成分がないと耐湿熱性が悪いことが分かる。
【００３７】
表２に示す配合割合にてα−シアノアクリレート系接着剤組成物を調製した。（実施例８〜１２および比較例６〜１１）次に、それぞれの組成物の特性を実施例１と同様に評価した、その結果を表２に示す。
【００３８】
【表２】
2010059405.tif 000003
【００３９】
実施例８〜１２は（Ｃ）成分中のクメン（１−メチルエチルベンゼン）の含有量が５重量％未満であり、比較例６〜１１は５重量％以上である。比較例６〜１１によりクメン（１−メチル１−エチルベンゼン）の含有量が５重量％以上のクメンハイドロパーオキサイドを使用した場合は、耐湿熱性が経時により低下し、特に１０００時間経過後に大きく低下することが分かる。
【産業上の利用可能性】
【００４０】
本発明により得られるシアノアクリレート系接着剤組成物は、優れた耐湿熱性を示し、且つ、適当な柔軟性を有しており、さらには、酸性雰囲気、アルカリ性雰囲気、沸騰水、ガソリンなどに対しても十分な耐性があるため、従来の瞬間接着剤では困難であった水回り用途や高湿環境下での用途、あるいは特殊環境下での使用が可能である。